(57)【要約】【課題】鋳造成型時に発生する「巣」等の内部欠陥を除去してダイカスト鋳造品の強度の向上を図り、耐磨耗性・耐熱強度性・強靭性等を有するアルミニウム加工製品とする。【解決手段】半凝固材料であるアルミニウム合金を素材としてダイカスト鋳造品を成型するダイカスト鋳造工程Ａ（ステップＳ１）と、ダイカスト鋳造品を融点温度直前の温度まで加熱する加熱工程Ｂ（ステップＳ２）と、加熱したダイカスト鋳造品を鋳鍛プレスしてダイカスト鋳造品の内部欠陥を除去する加圧工程Ｃ（ステップＳ３）とから成る。ダイカスト鋳造工程Ａ（ステップＳ１）は、半凝固材料であるアルミニウム合金を別個に且つ互いに複合もしくは嵌合に適した形状に鋳造成型して複数のダイカスト鋳造品となし、これら複数のダイカスト鋳造品を複合もしくは嵌合して一体の成型品とする。【選択図】図１
2019155382.tif 000002
【特許請求の範囲】
【請求項１】
半凝固材料であるアルミニウム合金を素材としてダイカスト鋳造品を成型するダイカスト鋳造工程と、ダイカスト鋳造品を融点温度直前の温度まで加熱する加熱工程と、加熱したダイカスト鋳造品を鋳鍛プレスしてダイカスト鋳造品の内部欠陥を除去する加圧工程とを有することを特徴としたアルミニウム合金の成型方法。
【請求項２】
ダイカスト鋳造工程は、半凝固材料であるアルミニウム合金を別個に且つ互いに複合もしくは嵌合に適した形状に鋳造成型して複数のダイカスト鋳造品となし、これら複数のダイカスト鋳造品を複合もしくは嵌合して一体の成型品とする請求項１記載のアルミニウム合金の成型方法。
【請求項３】
ダイカスト鋳造工程は、複数のダイカスト鋳造品が内外で重ねられる器状の成型品とする請求項１記載のアルミニウム合金の成型方法。
【請求項４】
加圧工程は、複合もしくは嵌合される前記ダイカスト鋳造品を鋳鍛プレスした鋳鍛プレス品Ｐ同士の重ね合せ領域を過共晶合金となして一体化する請求項２または３記載のアルミニウム合金の成型方法。
【請求項５】
加圧工程は、前記ダイカスト鋳造品を鋳鍛プレスによって深底状に深絞り加工してなる鋳鍛プレス品とする請求項２乃至４のいずれか記載のアルミニウム合金の成型方法。
【請求項６】
複数のダイカスト鋳造品は、互いにアルミニウム含有率が異なる半凝固材料であるアルミニウム合金によって個別に成型されたものとする請求項２乃至５のいずれか記載のアルミニウム合金の成型方法。
【発明の詳細な説明】
【技術分野】
【０００１】
本発明は、アルミニウム合金によるダイカスト鋳造品から耐磨耗性・耐熱強度性・強靭性等を有するアルミニウム成型品、更にはその複合材の製造をも可能にしたアルミニウム合金の成型方法に関する。
【背景技術】
【０００２】
一般的に加熱したアルミニウム合金を鋳鍛プレスして成型する場合において、６００℃〜９００℃で行なう鍛造を温間鍛造、それ以上の温度の鍛造を熱間鍛造と称している。冷間鍛造は常温で行なう鍛造をいう。冷間鍛造は熱間鍛造に比べて精度の高いものを生産することが可能だが、常温で鍛造するためワーク（被加工物）の硬度が高く、ワークの大きさに比して大きな成型圧力を必要とする。したがって、比較的小さい物の方が適している。またワークと金型との硬度の差が小さく、金型自体の設計が難しい上に、目的の形状を得るために何度も鍛造を繰り返さなければならないが、目的の形状を得るのにどのような途中形状にするべきかは、理論に裏打ちされた高度の技術と経験が必要になる。
【０００３】
ところで、従来のアルミニウム合金の成型方法としては、重力鋳造、ダイカスト鋳造、鋳鍛プレスの３つの成型法が主流となっている。また、従来の深絞り製品は、何度も加圧しながら次第に深く絞る鋳鍛プレスによる成型加工で形成されている。このような深絞り加工においても、例えば底の深い容器等のように目的の形状を得るためには何度も鋳鍛プレスを繰り返さなければならない。
【０００４】
従来の深絞り加工製品の一例としては、例えば特許文献１に開示されているように、水上バイクのウォーターロック装置なるものが提供されている。これはアルミニウム合金製の板金材を深絞り加工により有底筒状に形成してなる２個の胴部素体をそれぞれの開口端側で対向させ、各開口端部をその内周に円板状の隔壁を嵌合させて突き合わせ、該突き合わせ部および隔壁の三者を溶接により一体的に固着し、一方の胴部素体と他方の胴部素体とに排気導入管と排気出口管とを設け、隔壁の内周部に前記各胴部素体の室内同志を連通させる連通管を設けている。
【先行技術文献】
【特許文献】
【０００５】
【特許文献１】特開平７−３０９２９６号公報
【発明の概要】
【発明が解決しようとする課題】
【０００６】
しかしながら、上記したように、従来の鋳鍛プレスでは、素材とするアルミニウム合金の鋳鍛プレス成型を何度も繰り返す必要があるため、例えば絞り加工時における材料の延伸や収縮に対する耐久性など、材料に関する品質の十分な確保が要求される。これにより製造時間や製造コストも掛かってしまう。
【０００７】
一方、量産性に富み且つ高精度の製品を成型可能にしたダイカスト鋳造による成型品は内部に空気を巻き込むことによるいわゆる「巣」が発生し易いため、これらを複合材として単に貼り合わせて鋳鍛プレスしただけでは強度が低下する。しかもダイカスト鋳造は、熱処理が非常に困難な成型法である。
【０００８】
また、上記した特許文献１に開示されている水上バイクのウォーターロック装置においても、アルミニウム合金製の板金材を深絞り加工するため、成型用の金型の硬度を板金材よりも大きくしなければならず、金型自体の設計が難しい上に、目的の形状を得るために何度も鍛造を繰り返さなければならない。
【０００９】
そこで、本発明は叙上のような従来存した諸事情に鑑み創出されたもので、鋳造成型時に発生する「巣」等の内部欠陥を除去してダイカスト鋳造品の強度の向上を図ると共に、耐磨耗性・耐熱強度性・強靭性等を有する種々のアルミニウム加工製品を低価格で容易に製造可能にしたアルミニウム合金の成型方法を提供することを目的とする。
【課題を解決するための手段】
【００１０】
上述した課題を解決するために、本発明にあっては、半凝固材料であるアルミニウム合金を素材としてダイカスト鋳造品Ｑを成型するダイカスト鋳造工程Ａ（ステップＳ１）と、ダイカスト鋳造品Ｑを融点温度直前の温度まで加熱する加熱工程Ｂ（ステップＳ２）と、加熱したダイカスト鋳造品Ｑを鋳鍛プレスしてダイカスト鋳造品Ｑの内部欠陥を除去する加圧工程Ｃ（ステップＳ３）とを有することを特徴とする。
ダイカスト鋳造工程Ａ（ステップＳ１）は、半凝固材料であるアルミニウム合金を別個に且つ互いに複合もしくは嵌合に適した形状に鋳造成型して複数のダイカスト鋳造品Ｑ１，Ｑ２となし、これら複数のダイカスト鋳造品Ｑ１，Ｑ２を複合もしくは嵌合して一体の成型品とするものとできる。
ダイカスト鋳造工程Ａ（ステップＳ１）は、複数のダイカスト鋳造品Ｑ１，Ｑ２が内外で重ねられる器状の成型品とするものとできる。
加圧工程Ｃ（ステップＳ３）は、複合もしくは嵌合される前記ダイカスト鋳造品Ｑ１，Ｑ２を鋳鍛プレスした鋳鍛プレス品Ｐ同士の重ね合せ領域を過共晶合金となして一体化するものとできる。
加圧工程Ｃ（ステップＳ３）は、前記ダイカスト鋳造品Ｑ，Ｑ１，Ｑ２を鋳鍛プレスによって深底状に深絞り加工してなる鋳鍛プレス品Ｒとするものとできる。
複数のダイカスト鋳造品Ｑ１，Ｑ２は、互いにアルミニウム含有率が異なる半凝固材料であるアルミニウム合金によって個別に成型されたものとすることができる。
【００１１】
以上のように構成された本発明に係るアルミニウム合金の成型方法にあって、ダイカスト鋳造工程Ａ（ステップＳ１）は、例えば金型等を使ってのダイカスト鋳造によって、半凝固材料であるアルミニウム合金を素材としたダイカスト鋳造品Ｑを成型させる。
加熱工程Ｂ（ステップＳ２）では、ダイカスト鋳造品Ｑの融点温度直前の温度まで加熱させる。
加圧工程Ｃ（ステップＳ３）では、加熱工程Ｂ（ステップＳ２）後の鋳鍛プレスによってダイカスト鋳造品Ｑの内部欠陥を除去させた鋳鍛プレス品Ｐを成型させる。
また、ダイカスト鋳造工程Ａ（ステップＳ１）において、半凝固材料であるアルミニウム合金を別個に且つ互いに複合もしくは嵌合に適した形状に鋳造成型してなる複数のダイカスト鋳造品Ｑ１，Ｑ２とすることで、これらのダイカスト鋳造品Ｑ１，Ｑ２を複合もしくは嵌合して一体の成型品を形成させ、さらに複数のダイカスト鋳造品Ｑ１，Ｑ２が例えば内外で重ねられる器状の成型品を形成させる。
加圧工程Ｃ（ステップＳ３）は、ダイカスト鋳造品Ｑの深絞り加工を可能にし、また、複数のダイカスト鋳造品Ｑ１，Ｑ２を鋳鍛プレスによって深底状に深絞り加工してなる複数の鋳鍛プレス品Ｒ同士の重ね合せ領域を過共晶合金となして一体化した複合材を形成させる。
また、アルミニウム含有率の互いに異なる半凝固材料による複数のダイカスト鋳造品Ｑ１，Ｑ２は、加熱工程Ｂ（ステップＳ２）、加圧工程Ｃ（ステップＳ３）の一連の工程を経ることにより、ダイカスト鋳造品Ｑ１，Ｑ２同士の重ね合せ領域を半凝固スラリの微細化された過共晶合金となして一体化させた鋳鍛プレス品Ｒを形成させる。
なお、上記した初晶シリコンの析出は共晶点以上の過共晶合金の組織である。
【発明の効果】
【００１２】
本発明によれば、鋳造成型時に発生する「巣」等の内部欠陥を除去してダイカスト鋳造品Ｑ，Ｑ１，Ｑ２の強度の向上を図ると共に、耐磨耗性・耐熱強度性・強靭性等を有する種々のアルミニウム加工製品を低価格で容易に製造可能にする。
【００１３】
すなわち、これは本発明に係るアルミニウム合金の成型方法が、半凝固材料であるアルミニウム合金を素材としてダイカスト鋳造品Ｑを成型するダイカスト鋳造工程Ａ（ステップＳ１）と、ダイカスト鋳造品Ｑを融点温度直前の温度まで加熱する加熱工程Ｂ（ステップＳ２）と、加熱したダイカスト鋳造品Ｑを鋳鍛プレスしてダイカスト鋳造品Ｑの内部欠陥を除去する加圧工程Ｃ（ステップＳ３）とを有するからであり、これによりダイカスト鋳造工程Ａにおいて、内部に空気を巻き込むことによる内部欠陥としての「巣」が発生しても、所定の加熱条件下で鋳鍛プレスすることでダイカスト鋳造品Ｑの内部欠陥を容易に除去することができ、ダイカスト鋳造品Ｑの強度の向上が図れる。
【００１４】
ダイカスト鋳造工程Ａ（ステップＳ１）において、半凝固材料であるアルミニウム合金を別個に且つ互いに複合もしくは嵌合に適した形状に鋳造成型して複数のダイカスト鋳造品Ｑ１，Ｑ２となし、これら複数のダイカスト鋳造品Ｑ１，Ｑ２を複合もしくは嵌合して一体の成型品とすることで、耐磨耗性・耐熱強度性・強靭性等がさらに向上したアルミニウム加工製品を低価格で容易に製造可能にする。
【００１５】
ダイカスト鋳造工程Ａ（ステップＳ１）は、複数のダイカスト鋳造品Ｑ１，Ｑ２が内外で重ねられる器状の成型品とすることで、器状の内外で二重に強度アップされた種々のアルミニウム加工製品を低価格で容易に製造可能にする。
【００１６】
加圧工程Ｃ（ステップＳ３）は、複合もしくは嵌合される前記ダイカスト鋳造品Ｑ１，Ｑ２を鋳鍛プレスした鋳鍛プレス品Ｐ同士の重ね合せ領域を過共晶合金となして一体化することで、融点温度直前の温度に加熱した後に加圧工程Ｃ（ステップＳ３）で単に鋳鍛プレスすることで容易に複数のアルミニウム合金による複合材とすることができ、成型に要する時間が飛躍的に短縮可能となる。
【００１７】
加圧工程Ｃ（ステップＳ３）は、前記ダイカスト鋳造品Ｑ，Ｑ１，Ｑ２を鋳鍛プレスによって深底状に深絞り加工してなる鋳鍛プレス品Ｒとすることで、従来の深絞り製品の如く何度もプレスしながら次第に深く絞る加工によって形成されるのに対し、本発明では、ダイカスト成型したものをアルミニウム合金それぞれの融点温度直前の温度まで加熱してから単に鋳鍛プレスすることで、例えば略１回のプレスによって深絞り加工が可能となる。しかも、アルミニウム含有率の互いに異なる複数のアルミニウム合金による複数のダイカスト鋳造品Ｑ１，Ｑ２の場合においては、ダイカスト鋳造品Ｑ１，Ｑ２同士の迅速で且つ確実な接着効果が発揮できる。
【００１８】
複数のダイカスト鋳造品Ｑ１，Ｑ２は、互いにアルミニウム含有率が異なる半凝固材料であるアルミニウム合金によって個別に成型されたものとすることで、複数のダイカスト鋳造品Ｑ１，Ｑ２から複合成型した高耐圧性を有するアルミニウム成型品を低価格で容易に製造することができる。このように成型されたアルミニウム成型品は、例えば水素自動車における内圧が約７００気圧にもなる高圧の水素タンクとして利用しても、ダイカスト鋳造品Ｑ１，Ｑ２が加圧工程Ｃによって内外圧で強固に接着されるため剥離しない。
【００１９】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２０】
【図１】本発明を実施するための一形態におけるアルミニウム合金のダイカスト鋳造からプレス成型までの工程を示すフロー図である。
【図２】アルミニウム成型品の製造の実施例を模式的に示すもので、（ａ）はダイカスト鋳造品を鋳鍛プレスして強度アップを図った鋳鍛プレス品を造る場合の工程の概要図、（ｂ）はダイカスト鋳造品を加熱してから鋳鍛プレスすることで内部欠陥を除去して強度アップを図った鋳鍛プレス品を造る場合の工程の概要図、（ｃ）はダイカスト鋳造品と鋳鍛プレス品とを重ね合わせて加熱した後に鋳鍛プレスすることで複合材とする場合の工程の概要図である。
【図３】複合成型したダイカスト鋳造品同士を重ね合せて加熱した後に深絞り加工する場合の製造工程の実施例を模式的に示すもので、（ａ）は内外で二重に重ね合わされるダイカスト鋳造品の断面図、（ｂ）はダイカスト鋳造品を重ね合わせた状態の断面図、（ｃ）はダイカスト鋳造品を融点直前の温度に加熱する状態の断面図、（ｄ）は加熱後に加圧して深絞りした状態の断面図である。
【発明を実施するための形態】
【００２１】
以下、図面を参照して本発明の実施の一形態を詳細に説明すると、本発明に係る成型方法は、例えば半凝固材料である単一のアルミニウム合金をダイカスト鋳造によって例えば有底筒状等の所定形状のダイカスト鋳造品Ｑを一旦成型しておき、このダイカスト鋳造品Ｑを融点直前の温度に加熱し、その後に鋳鍛プレスすることで「巣」等の内部欠陥を除去した耐磨耗性・耐熱強度性・強靭性等を有する成型品とする技術であり、また従来の深絞り加工において繰り返しプレスすることで次第に深く絞る加工に代わり、略１回の鋳鍛プレスによって容易に深絞り製品Ｒの製造を可能にしたものである。本実施形態では、例えばアルミニウム含有率の互いに異なる複数のダイカスト鋳造品Ｑ１，Ｑ２を重ねて鋳鍛プレスにより複合材とした鋳鍛プレス品Ｐ、さらには例えば複合材に対する深絞り加工により深絞り製品Ｒとすることも可能にしている
【００２２】
以下に、半凝固材料であるアルミニウム合金のダイカスト鋳造からプレス成型までの工程について、図１に示すフロー図に基づき詳細に説明する。
【００２３】
本実施形態では、ダイカスト鋳造により半凝固材料であるアルミニウム合金を素材としてダイカスト鋳造品Ｑを成型するダイカスト鋳造工程Ａ（ステップＳ１）と、ダイカスト鋳造品Ｑを取り出し、ダイカスト鋳造品Ｑの融点温度直前の温度まで加熱する加熱工程Ｂ（ステップＳ２）と、加熱工程Ｂ（ステップＳ２）後のダイカスト鋳造品Ｑを鋳鍛プレスする加圧工程Ｃ（ステップＳ３）とから成る。
【００２４】
ダイカスト鋳造工程Ａ（ステップＳ１）では、互いに嵌め合わされる固定金型および可動金型（図示せず）を備えたダイカストマシン１により、半凝固材料であるアルミニウム合金を素材としたダイカスト鋳造品Ｑを成型する。
【００２５】
具体的にはダイカストマシン１は、図２（ａ）に示すように、可動金型（図示せず）を備えた可動ダイプレート４と、固定金型（図示せず）を備えた固定ダイプレート３とを有し、両ダイプレート３，４が閉じた状態で、固定ダイプレート３側から固定金型に貫入した投入射出スリーブ２の投入口２Ａから、溶融されたアルミニウム合金が投入される。
【００２６】
次いで、投入射出スリーブ２内を前後にスライド移動する射出チップ（図示せず）によって、溶融したアルミニウム合金が加圧押出されて、互いに突合わされている固定金型、可動金型それぞれの中に供給され、両金型の内部形状、例えばカップ型に応じた形態に溶融したアルミニウム合金が型締め成型される。
【００２７】
加熱工程Ｂ（ステップＳ２）では、固定金型、可動金型それぞれを開放し、成型後のダイカスト鋳造品Ｑを例えば取出温度２００℃前後にて取り出してから、例えば加熱ヒータ付きの溶融炉（図示せず）等でダイカスト鋳造品Ｑをアルミニウム合金の融点温度である５７７℃直前の所定の温度、例えばアルミニウム合金が溶融し始める融点５７７℃よりも僅かに低い例えば温度５６０〜５７０℃まで加熱する。
【００２８】
加圧工程Ｃ（ステップＳ３）では、上記加熱工程Ｂ（ステップＳ２）後のダイカスト鋳造品Ｑを鋳鍛プレスすることで「巣」等の内部欠陥を除去した耐磨耗性・耐熱強度性・強靭性等を有する成型品とする。なお、加圧工程Ｃ（ステップＳ３）においては、加熱後の鋳鍛プレスによってダイカスト鋳造品Ｑを深絞り加工することも可能である。
【００２９】
以下において、例えばカップ状およびプレート状の鋳鍛プレス品Ｐそれぞれを別個に成型する場合の実施例について説明する。
【００３０】
カップ状の鋳鍛プレス品Ｐを成型する場合、先ず、半凝固材料であるアルミニウム合金を例えば加熱ヒータ付きの溶融炉（図示せず）等で溶融状態になるまで加熱し、ダイカストマシン１によってアルミニウム合金を投入することで鋳造成型し、カップ状のダイカスト鋳造品Ｑとする。
【００３１】
そして、例えば取出温度２００℃で取出したダイカスト鋳造品Ｑを加熱工程Ｂ（ステップＳ２）による加熱後に、プレス装置５の円穴状の雌型５Ａ内に投入し、プレス装置５の円柱状の雄型５Ｂを円穴状の雌型５Ａ内に挿入することでダイカスト鋳造品Ｑの筒内部を鋳鍛プレスする（加圧工程Ｃ（ステップＳ３））。これにより強度の高い有底筒状のカップ型の鋳鍛プレス品Ｐとなる。
【００３２】
次に、プレート状の鋳鍛プレス品Ｐを成型する場合は、先ず、上記したダイカストマシン１によりアルミニウム合金を鋳造成型してダイカスト鋳造品Ｑとし、例えば取出温度２００℃で取出したダイカスト鋳造品Ｑを、図２（ｂ）に示すように、ダイカスト鋳造品Ｑを前記加熱工程Ｂ（ステップＳ２）による加熱後に、プレス装置６の角穴状の雌型６Ａ内に投入し、プレス装置６の角柱状の雄型６Ｂを角穴状の雌型６Ａ内に挿入することで、上記加熱後のダイカスト鋳造品Ｑを鋳鍛プレスする（加圧工程Ｃ（ステップＳ３））。これにより、内部に発生した「巣」等の内部欠陥が除去された状態の強度の更に高いプレート型の鋳鍛プレス品Ｐとなる。
【００３３】
次に、上記したダイカスト鋳造品Ｑ、鋳鍛プレス品Ｐによる複合材を成型する実施例について説明する。
【００３４】
先ず、上記した鋳鍛プレス品Ｐ同士を互いに重ね合わさるように複合もしくは嵌合する。例えば、図２（ｃ）に示すように、上記カップ状の鋳鍛プレス品Ｐとして、開口側に幅広なリング状のフランジ部Ｆを有する有底筒状に成型された容器Ｓの胴部側を加熱プレス用の他のプレス装置７の円穴状の雌型７Ａ内に挿入する。さらにプレート状の鋳鍛プレス品Ｐの中心部である強度に必要なアルマイトし易い材料をディスク状のブロックに成型し、これを容器Ｓのフランジ部Ｆの内側に複合もしくは嵌合するように重ね合せ、プレス装置７の円柱状の雄型７Ｂを円穴状の雌型７Ａ内に挿入する。
【００３５】
そして、前記加熱工程Ｂ（ステップＳ２）により加熱した後に、例えば２００ｋｇｆ／平方ｍ以下の１０ｋｇｆ／平方ｍ程度の低圧力で上記プレス装置７によって鋳鍛プレス品Ｐの中心部を鋳鍛プレスし、鋳鍛プレス品Ｐ同士の重ね合せ領域を過共晶合金となして一体化する（加圧工程Ｃ（ステップＳ３））。
【００３６】
すなわち、ディスク状の鋳鍛プレス品Ｐの中央部分にプレス装置７の円柱状の雄型７Ｂが挿入されることによって中央部分が外径方向に押し込まれると同時に、カップ状の鋳鍛プレス品Ｐのフランジ部Ｆの内周面にディスク状の鋳鍛プレス品Ｐの外周面が圧着され、この圧着領域が半凝固スラリの微細化された過共晶合金となって一体化する。これにより、鋳鍛プレス品Ｐの内部の「巣」が完全になくなり、強度の高い複合材が形成される。
【００３７】
次に、半凝固状態における異種のアルミニウム合金を素材としたダイカスト鋳造品Ｑ１，Ｑ２の複合材による深絞り製品Ｒを製造する場合の実施例を図３に基づき説明する。
【００３８】
図３（ａ）に示したように、先ず、前記ダイカストマシン１によって例えばカップ状の大小２つのダイカスト鋳造品Ｑ１，Ｑ２を形成する。この場合、図３（ａ）および図３（ｂ）に示すように、一方のダイカスト鋳造品Ｑ１に、外周面を加工した他方のダイカスト鋳造品Ｑ２が内嵌合される。そして、図３（ｃ）に示すように、ダイカスト鋳造品Ｑ１，Ｑ２それぞれの融点温度直前の例えば５６０℃の温度に加熱し、その後、図３（ｄ）に示すように、ダイカスト鋳造品Ｑ２の内底部を低圧力で鋳鍛プレスすることで、異種のアルミニウム合金を素材としたダイカスト鋳造品Ｑ１，Ｑ２の複合材による深絞り製品Ｒが形成される。
【００３９】
このようにダイカスト鋳造品Ｑ１，Ｑ２それぞれは、半凝固材料であるアルミニウム合金を別個に且つ互いに複合もしくは嵌合に適した形状、例えば大小２つのカップ状等の形状に予め鋳造成型されたものであるため、従来の深絞り製品の如く何度もプレスしながら次第に深く絞る加工を要せず、鋳鍛プレスは略１回で済むこととなる。なお、このように成型された複合材による深絞り製品Ｒは、ダイカスト鋳造品Ｑ１，Ｑ２が互いに剥離せずに強固に接着された複合材であるため、例えば水素自動車における内圧が約７００気圧にもなる高圧の水素タンクとして利用できる。
【００４０】
なお、深絞り加工は、複合もしくは嵌合された複数のダイカスト鋳造品Ｑ１，Ｑ２による場合に限らず、単独のダイカスト鋳造品Ｑに対しても同様に実施可能である。
【符号の説明】
【００４１】
Ａ…ダイカスト鋳造工程                  Ｂ…加熱工程
Ｃ…加圧工程                            Ｓ…容器
Ｆ…フランジ部                          Ｑ，Ｑ１，Ｑ２…ダイカスト鋳造品
Ｐ…鋳鍛プレス品                        Ｒ…深絞り製品
１…ダイカストマシン                    ２…投入射出スリーブ
２Ａ…投入口                            ３…固定ダイプレート
４…可動ダイプレート                    ５，６，７…プレス装置
５Ａ，６Ａ，７Ａ…雌型                  ５Ｂ，６Ｂ，７Ｂ…雄型
【図１】
2019155382.tif 000003
【図２】
2019155382.tif 000004
【図３】
2019155382.tif 000005
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
半凝固材料であるアルミニウム合金を素材としてダイカスト鋳造品を成型するダイカスト鋳造工程と、ダイカスト鋳造品を融点温度直前の温度まで加熱する加熱工程と、加熱したダイカスト鋳造品を鋳鍛プレスしてダイカスト鋳造品の内部欠陥を除去する加圧工程とを有し、ダイカスト鋳造工程は、互いにアルミニウム含有率が異なる半凝固材料であるアルミニウム合金を別個に且つ互いに複合もしくは嵌合に適した個別に成型された形状に鋳造成型して複数のダイカスト鋳造品となし、加圧工程は、複合もしくは嵌合される前記ダイカスト鋳造品を鋳鍛プレスした鋳鍛プレス品同士の重ね合せ領域を過共晶合金となして一体の成型品として一体化することを特徴としたアルミニウム合金の成型方法。
【請求項２】
ダイカスト鋳造工程は、複数のダイカスト鋳造品が内外で重ねられる器状の成型品とする請求項１記載のアルミニウム合金の成型方法。
【請求項３】
加圧工程は、前記ダイカスト鋳造品を鋳鍛プレスによって深底状に深絞り加工してなる鋳鍛プレス品とする請求項１または２記載のアルミニウム合金の成型方法。